【事件の表示】
　平成５年特許願第５０９５６号「表面改質顔料、その製造方法およびそれを含む組成物」拒絶査定不服審判事件〔平成６年５月１７日出願公開、特開平６−１３６２８４〕について、次のとおり審決する。
【結　論】
　本件審判の請求は、成り立たない。
【理　由】
１．手続の経緯・本願発明
　本願は、平成５年３月１１日に出願（パリ条約による優先権主張　１９９２年３月１１日　ドイツ（ＤＥ））され、その請求項１ないし９に係る発明は、平成１２年３月１３日付け、平成１５年３月２５日付け及び平成１５年８月１４日付けの手続補正書により補正された明細書の記載からみて、その特許請求の範囲の請求項１ないし９に記載されたとおりのものであるところ、請求項１に記載された発明（以下、「本願発明」という。）は、次のとおりのものである。
「微小板状基体に基いている表面改質顔料において、該微小板状基体が雲母、タルク、カオリン、ビスマス酸化塩化物、アルミニウム微小板および金属酸化物でコーティングされたアルミニウム微小板からなる群から選ばれたものであり、ＳｉＯ２とＡｌ２Ｏ３の重量比が１:５から５:１の間である混合物で再コーティングされており、かつ、再コーティングする前の基体と比較して、該顔料が、液体媒体中での沈降および凝集が抑制されており、また、沈殿の該液体媒体への再分散が容易であることを特徴とする表面改質顔料。」
　
２．引用刊行物の記載事項
　これに対して、本願優先日前に頒布され、原査定の拒絶の理由に引用された刊行物（特開平１−１５８０７７号公報）には、以下の事項が記載されている。
　ア．「１．雲母芯材と、その上に順次被覆された
（ｉ）暗色領域を含んでなるチタン酸化物基礎層と
（ii）（ａ）ケイ素、アルミニウム若しくは亜鉛の酸化物の少なくとも１種からなるか、又は、（ｂ）ケイ素、アルミニウム及び亜鉛からなる群から選んだ少なくとも２種の元素を含む複合酸化物からなる、色調調整層とからなることを特徴とする、有色雲母チタン系材料。」（特許請求の範囲の請求項１）
　イ．「本発明は、有色雲母チタン系材料に関する。本発明による有色雲母チタン系材料は、自由にコントロールされた目的とする色相をもち、しかも著しく向上した彩度をもつ。更に、優れた光沢をもち、耐光性、耐候性、耐熱性、耐薬品性等の安定性にも優れている。従って、本発明による有色雲母チタン系材料は、例えば塗料、インキ、プラスチック、化粧品、装飾品、日用雑貨、繊維製品、漆器、皮革製品あるいはセラミック製品用の顔料あるいは有色パール光沢材料として有用である。」（第２頁左上欄１１〜２０行）
　ウ．「本発明で芯材として使用される雲母はどのようなものでもよく、一般には市販品の白雲母系雲母（muscovite mica）を用いるが、場合によっては黒雲母などを用いることも可能である。粒径はとくに制限されないが、化粧料等の顔料として利用する場合には一般市販の雲母（粒径１〜５０μ程度）のなかでも粒径が小さく粒子形状ができるだけ扁平なものが美しい色調と真珠光沢が発揮されやすいため好ましい。雲母芯材の上に設けるチタン酸化物基礎層は、白色及び／又は着色した色領域を含んでなる。」（第３頁左下欄２〜１２行）
　エ．「複合酸化物からなる色調調整層の形成方法について説明する。ケイ素とアルミニウムとの複合酸化物で被覆するには、前記基礎層及び場合により中間層で被覆された雲母芯材の分散水中で、上述したアルミニウム無機酸塩でｐＨを調整しながらケイ酸アルカリ水溶液を加水分解し、場合によっては無機酸を併用して、前記の基礎層又は中間層の表面上に含水ケイ酸、及び含水アルミナを析出させ、次いで大気中で焼成すればよい。」（第５頁左下欄９〜１８行）
　オ．「本発明において、色調調整層の量は、前記の基礎層と場合により中間層とで被覆された雲母芯材全体を１００重量部とすると、それに対して０．１〜３０重量部、好ましくは１〜１５重量部である。０．１重量部未満では光沢、色調、安定性向上に効果はなく、３０重量部より多いと安定性は向上するものの、色調調整層が厚くなりすぎ、基礎層及び中間層の光の干渉作用を妨げる結果、光沢の劣化及び色味がくすんでくる。」（第６頁左上欄３〜１１行）
　カ．「実施例３　雲母１００ｇをイオン交換水１０００ｍｌに添加して十分に攪拌し均一に分散させた。得られた分散液に濃度４０重量％の硫酸チタニル水溶液４１７．０ｍｌを加えて、攪拌しながら加熱し６時間沸騰させた。放冷後、濾過水洗し、９００℃で焼成して、二酸化チタンで被覆された雲母（雲母チタン）１６０ｇを得た。次に得られた雲母チタン１００ｇに金属チタン粉末３．０ｇを加え、小型混合器を用いて均一に混合し、該混合粉末を真空中９００℃で熱処理を行ない、冷却後粉末を回収し１０１ｇを得た。得られた粉末は外観色及び干渉色ともに紫色の真珠光沢を呈するものであった（これを有色雲母チタン系材料Ｂとする）。次に、この有色（紫色）雲母チタン系材料Ｂ１００ｇを更にイオン交換水５００ｍｌに添加して・・・１０重量％ケイ酸ナトリウム水溶液７０ｍｌ・・・添加した。・・・次に・・・１０重量％塩化アルミニウム水溶液３０ｍｌ・・・添加した。・・・得られた粉末は外観色及び干渉色ともに鮮やかな青紫色を呈したパール光沢複合材料（青紫色雲母チタン系複合材料）であった。・・・この青紫色パール光沢複合材料の組成は雲母５７．４重量％、二酸化チタン２８．７重量％、低次酸化チタン６．５重量％、シリカ４．０重量％、アルミナ３．４重量％であった。
実施例４　実施例３で得られた有色（紫色）雲母チタン系材料Ｂ１００ｇをイオン交換水５００ｍｌに添加して十分に攪拌し、均一に分散させた。得られた分散液を９０℃に加温しながら攪拌し、１０重量％ケイ酸ナトリウム水溶液７０ｍｌ及び１０重量％塩化アルミニウム水溶液３０ｍｌを、ｐＨ７に保ちながら徐々に添加した。ｐＨの調整は１規定塩酸及び１規定水酸化ナトリウム水溶液を適当量用いて行なった。ケイ酸ナトリウム水溶液及び塩化アルミニウム水溶液の添加終了後１時間攪拌を続けた後、冷却、濾過水洗後、２００℃で乾燥させ粉末１０７．５ｇを得た。得られた粉末は外観色及び干渉色ともに鮮やかな青色を呈したパール光沢複合材料（青色雲母チタン系複合材料）であった。この青色パール光沢複合材料の組成は雲母５７．０重量％、二酸化チタン２８．６重量％、低次酸化チタン６．６重量％、シリカ−アルミナ複合酸化物７．８重量％であった。」（第１０頁左上欄１６行〜同右下欄１４行）
　キ．「（８）撥水性の測定　各実施例及び比較例の粉体について撥水性を測定した。・・・判定は次のとおりである。　×・・・水中に分散した。」（第１６頁右下欄下から６行〜第１７頁左上欄３行）、実施例４の撥水性の判定は×とされている（第１７頁、表１参照）。
　
３．当審の判断
　本願発明と引用刊行物に記載された発明（以下、「引用発明」という。）とを対比する。
　引用刊行物には、微小板状基体である雲母（摘示ウ．参照）を、チタン酸化物基礎層、ケイ素、アルミニウム複合酸化物（色調調整層）で順次被覆した表面改質顔料が記載されており（摘示ア．エ．カ．参照）、ケイ素、アルミニウム複合酸化物での被覆は本願発明の再コーティングに相当する。
　色調調整層の量が、基礎層と場合により中間層とで被覆された雲母芯材全体を１００重量部とすると、それに対して０．１〜３０重量部であること（摘示オ．参照）が記載され、さらに、実施例４において、青色パール光沢複合材料の組成はシリカ−アルミナ複合酸化物７．８重量％であったとしているが、ケイ酸ナトリウム水溶液と塩化アルミニウム水溶液を実施例４と同量用いて被覆された実施例３の青紫色パール光沢複合材料の組成が、シリカ４．０重量％、アルミナ３．４重量％であること（摘示カ．参照）からみて、実施例４記載のシリカ−アルミナ複合酸化物のシリカ、アルミナの比率は、実施例３記載のものと概略同等ということができるから、該色調調整層のＳｉＯ２とＡｌ２Ｏ３の重量比は本願発明の１：５から５：１の条件を満たすといえる。
　また、実施例４記載の複合材料は、優れた光沢を有し、水中に分散するもの（摘示イ．キ．参照）である。
　それ故、本願発明と引用発明とは、微小板状基体である雲母を、ＳｉＯ２とＡｌ２Ｏ３の重量比が１:５から５:１の間である混合物で再コーティングする表面改質顔料である点で一致しているが、本願発明では、再コーティングする前の基体と比較して、該顔料が、液体媒体中での沈降および凝集が抑制されており、また、沈殿の該液体媒体への再分散が容易であるのに対して、引用発明では、沈降、凝集、分散性に関し、複合材料は、水中に分散するもの（摘示キ．参照）であるのにとどまる点で、本願発明とは一応相違する。
　その相違する点を検討する。
　本願発明と引用発明（特に実施例４記載のもの）とは、処理する基体顔料及び被覆（コーティング）手段に相違がなく、複合材料（表面改質顔料）自体として区別のつかないものであるから、引用発明の複合材料（表面改質顔料）も被覆（再コーティング）する前の基体と比較して、液体媒体中での沈降および凝集が抑制されており、また、沈殿の該液体媒体への再分散が容易であるものと推認できるので、上記相違するとして点は実質的な相違とはいえない。
　したがって、本願発明は引用刊行物に記載された発明であると認められる。
　
４．むすび
　以上のとおりであるから、本願発明は、特許法第２９条第１項第３号の規定に該当し、特許を受けることができないから、本願の請求項２ないし９に係る発明については審理するまでもなく、本願は拒絶すべきものである。
　よって、結論のとおり審決する。